(57)【要約】【課題】  連続鋳造鋳片の横割れの発生を的確に評価することのできる高温脆化評価方法を提供するとともに、この評価方法に基づき、横割れの発生しない鋳片を製造することのできる連続鋳造方法を提供する。【解決手段】  本発明の連続鋳造鋳片の高温脆化評価方法は、連続鋳造鋳片の横割れの発生を評価する高温脆化評価方法であって、鋳造中の鋳片と同一鋼種において予め測定した割れ発生限界歪に基づいて、鋳片の横割れ感受性を評価する。また、本発明の連続鋳造方法は、垂直曲げ型連続鋳造機を用いて鋼を連続鋳造する際に、連続鋳造機の曲げ部及び矯正部における鋳片の表面温度を、鋳造中の鋳片と同一鋼種において予め温度別に測定した割れ発生限界歪が５％以上である温度範囲に制御しながら鋳造する。【選択図】            図３
2007253214.tif 000002
【特許請求の範囲】
【請求項１】
連続鋳造鋳片の横割れの発生を評価する高温脆化評価方法であって、鋳造中の鋳片と同一鋼種において予め測定した割れ発生限界歪に基づいて、鋳片の横割れ感受性を評価することを特徴とする、連続鋳造鋳片の高温脆化評価方法。
【請求項２】
連続鋳造鋳片の横割れの発生を評価する高温脆化評価方法であって、鋳造中の鋳片と同一鋼種において予め温度別に測定した割れ発生限界歪と、鋳造中の鋳片の表面温度とを照らし合わせ、鋳片表面温度から割れ発生限界歪を求め、求めた割れ発生限界歪に基づいて、鋳片の横割れ感受性を評価することを特徴とする、連続鋳造鋳片の高温脆化評価方法。
【請求項３】
垂直曲げ型連続鋳造機を用いて鋼を連続鋳造する際に、連続鋳造機の曲げ部及び矯正部における鋳片の表面温度を、鋳造中の鋳片と同一鋼種において予め温度別に測定した割れ発生限界歪が５％以上である温度範囲に制御しながら鋳造することを特徴とする、鋼の連続鋳造方法。
【請求項４】
湾曲型連続鋳造機を用いて鋼を連続鋳造する際に、連続鋳造機の矯正部における鋳片の表面温度を、鋳造中の鋳片と同一鋼種において予め温度別に測定した割れ発生限界歪が５％以上である温度範囲に制御しながら鋳造することを特徴とする、鋼の連続鋳造方法。
【請求項５】
前記鋳片の表面温度を、予め温度別に測定した割れ発生限界歪が１０％以上である温度範囲に制御することを特徴とする、請求項３または請求項４に記載の鋼の連続鋳造方法。
【発明の詳細な説明】
【技術分野】
【０００１】
本発明は、連続鋳造鋳片の横割れの発生を評価する高温脆化評価方法、及び、評価結果を利用した鋼の連続鋳造方法に関するものである。
【背景技術】
【０００２】
鋼の連続鋳造においては鋳片の曲げや曲げ戻しの際に、鋳片に応力が作用する。このとき、作用する応力に起因して鋳片表面に、鋳片幅方向に沿った割れ（「横割れ」という）が発生することがある。この横割れの発生機構の解明及び防止方法の開発のために、鋼の高温脆化の実体解明や鋳片の力学的挙動の解析が行われてきた。その結果、二次冷却条件の最適化、水スプレーからエアーミストスプレーへの変更、連続鋳造機の１点矯正から多点矯正への改造などの対策が実施され、横割れの発生は大幅に減少した。
【０００３】
現在の横割れ防止方法は、当該鋼種の高温引張試験で測定した断面収縮率（Reduction of area ：以下「ＲＡ」と記す）と温度との関係に基づいて脆化温度域を評価し、この脆化温度域を回避するように鋳造中の鋳片表面温度を制御する方法が行われている。特に、曲げ部や矯正部で鋳片表面温度が脆化温度範囲に入らないようにするために、二次冷却条件を制御している。尚、断面収縮率は絞り値とも呼ぶ。
【０００４】
しかしながら、従来からこのようにして鋳片の脆性をＲＡで評価しているが、鋳片表面に割れが発生する限界のＲＡには統一的な見解がない。例えば、非特許文献１では、横割れが発生した鋼種について、そのＲＡのデータと横割れの発生とを照合し、ＲＡが６０％以下の場合に横割れの発生する頻度が高いことを経験的に見出し、ＲＡが６０％以上になる範囲内に鋳片表面温度を制御して横割れを防止している。これに対して、特許文献１及び特許文献２では、横割れの発生しない範囲をＲＡ５０％以上の範囲としている。
【０００５】
このように、ＲＡは脆化状態を定性的に表すことはできるが、横割れ発生の限界ＲＡは異なる数値が報告されている。このような不一致は、横割れの発生が連続鋳造機の型式や鋳造条件の違いなどに影響されること、及び、ＲＡそのものが高温引張試験時の熱履歴による金属組織や析出物形態の違いなどの影響を受けるために起こると考えられる。これらを勘案すれば、横割れの発生を評価する指標としてＲＡだけでは不十分といえる。
【特許文献１】特開平６−２４６４１１号公報
【特許文献２】特開平８−３３９６４号公報
【非特許文献１】H.G.Suzuki、S.Nishimura、Y.Nakamura:Trans.ISIJ,24(1984),54
【発明の開示】
【発明が解決しようとする課題】
【０００６】
現在では鋳片に対する品質要求レベルが高まり、鋳片表面の微小な横割れも防止することが求められている。また、従来の対策だけでは、特に、鋳造後の鋳片の表面検査や表面手入れを実施せずに、鋳造した鋳片を高温のまま次工程の熱間圧延工程に搬送する直送圧延の場合には、横割れを完全に防止できていないのが現状である。
【０００７】
本発明は上記事情に鑑みてなされたもので、その目的とするところは、連続鋳造鋳片の横割れの発生を的確に評価することのできる高温脆化評価方法を提供するとともに、この評価方法に基づき、横割れの発生しない鋳片を製造することのできる連続鋳造方法を提供することである。
【課題を解決するための手段】
【０００８】
上記課題を解決するための第１の発明に係る連続鋳造鋳片の高温脆化評価方法は、連続鋳造鋳片の横割れの発生を評価する高温脆化評価方法であって、鋳造中の鋳片と同一鋼種において予め測定した割れ発生限界歪に基づいて、鋳片の横割れ感受性を評価することを特徴とするものである。
【０００９】
第２の発明に係る連続鋳造鋳片の高温脆化評価方法は、連続鋳造鋳片の横割れの発生を評価する高温脆化評価方法であって、鋳造中の鋳片と同一鋼種において予め温度別に測定した割れ発生限界歪と、鋳造中の鋳片の表面温度とを照らし合わせ、鋳片表面温度から割れ発生限界歪を求め、求めた割れ発生限界歪に基づいて、鋳片の横割れ感受性を評価することを特徴とするものである。
【００１０】
第３の発明に係る鋼の連続鋳造方法は、垂直曲げ型連続鋳造機を用いて鋼を連続鋳造する際に、連続鋳造機の曲げ部及び矯正部における鋳片の表面温度を、鋳造中の鋳片と同一鋼種において予め温度別に測定した割れ発生限界歪が５％以上である温度範囲に制御しながら鋳造することを特徴とするものである。
【００１１】
第４の発明に係る鋼の連続鋳造方法は、湾曲型連続鋳造機を用いて鋼を連続鋳造する際に、連続鋳造機の矯正部における鋳片の表面温度を、鋳造中の鋳片と同一鋼種において予め温度別に測定した割れ発生限界歪が５％以上である温度範囲に制御しながら鋳造することを特徴とするものである。
【００１２】
第５の発明に係る鋼の連続鋳造方法は、第３または第４の発明において、前記鋳片の表面温度を、予め温度別に測定した割れ発生限界歪が１０％以上である温度範囲に制御することを特徴とするものである。
【発明の効果】
【００１３】
本発明によれば、連続鋳造鋳片の横割れ感受性を的確に評価することができ、鋳片の横割れ発生を防止することが可能となる。その結果、横割れの発生によって生ずる鋳片の表面手入れなどの工程を省略することができ、また、鋳片の歩留りも向上する。これにより、省資源、省エネルギー、コストダウンなどの工業上有益な効果がもたらされる。
【発明を実施するための最良の形態】
【００１４】
以下、本発明を具体的に説明する。
【００１５】
本発明では、連続鋳造鋳片の横割れの発生を評価する指標として、従来のＲＡに代わって、鋼の高温圧縮試験により測定される割れ発生限界歪を採用する。即ち、種々の温度で測定した鋼の割れ発生限界歪に基づき、連続鋳造鋳片の横割れの発生を評価する。ここで、「割れ発生限界歪」とは、高温圧縮試験において試験片に微細な割れが発生したときの歪量であり、割れ発生限界歪よりも大きな歪が鋳片に作用すれば割れが発生し、鋳片に作用する歪が割れ発生限界歪よりも小さい場合には割れは発生しないことになる。
【００１６】
図１に高温圧縮試験に使用した試験片の形状を示す。試験片１８は、図１に示すように、中央部に上部及び下部の直径よりも大きな直径の突出部１８ａを有する円柱形形状を呈している。因みに、図１には各部位の寸法を記載している。用いた高温圧縮試験装置は、高温引張試験装置と同一である。この高温圧縮試験装置を用い、試験片１８を一旦Ａr3点以上に加熱してオーステナイト組織に変態させた後に、試験温度まで温度降下させ、圧縮試験を実施した。
【００１７】
試験片１８を円柱軸心方向に圧縮すると、突出部１８ａの表面には円周方向に引張力が作用するので、この引張力により突出部１８ａの表面に割れを発生させることができる。この場合、突出部１８ａの表面における歪量は圧縮量を調整することで制御することができる。圧縮試験は歪速度を２×１０-3／秒の一定として実施した。また、突出部１８ａの表面における歪量は、下記の（１）式を用いて算出した。但し、（１）式において、εは歪（％）、Ｄ0 は試験前の突出部１８ａの直径（ｍ）、Ｄi は試験後の突出部１８ａの直径（ｍ）である。
【００１８】
【数１】
2007253214.tif 000003
【００１９】
圧縮量を変化させることにより突出部１８ａの表面における円周方向の歪量を変化させ、試験後の試験片１８の突出部１８ａの表面を観察して割れの有無を判定した。割れの有無が目視では困難な場合には、試験片１８を切断、研磨して、顕微鏡によって割れの有無を調査した。
【００２０】
以下に、高温圧縮試験結果の例として、３種類の鋼種の測定データを説明する。試験に用いたスチールＡ〜Ｃの３種類の鋼の化学成分を表１に示す。
【００２１】
【表１】
2007253214.tif 000004
【００２２】
スチールＡ〜Ｃの連続鋳造鋳片から切り出し、加工して作製した試験片１８を、一旦１２００℃以上のＡr3点以上に加熱してオーステナイト組織に変態させた後、試験温度まで温度降下させ、圧縮試験を実施した。
【００２３】
高温圧縮試験後の試験片１８の表面には、図２に示すように、（Ａ）割れなし、（Ｂ）亀裂あり（微細な割れ）、（Ｃ）割れあり（拡大した割れ）が観察された。圧縮量を調整し、割れが発生する歪を「割れ発生限界歪」と定義した。具体的には、図２の（Ｂ）の割れが生成する時点の歪を「割れ発生限界歪」と定義した。測定温度を変更して、温度別の割れ発生限界歪を測定した。尚、図２は、高温圧縮試験後の試験片１８の表面を模式的に示す図である。
【００２４】
スチールＡ〜Ｃにおいて得られた割れ発生限界歪を図３に示す。図３に示すように、割れ発生限界歪は、鋼種によって大幅に異なり、また、同一鋼種であっても、温度によって大幅に異なることが分かった。割れ発生限界歪が高い鋼種ほど、横割れ感受性が低く、連続鋳造機で横割れが発生しにくいことを示している。また、連続鋳造機で鋳片に作用する歪が割れ発生限界歪よりも小さければ、横割れが発生しないことを示している。
【００２５】
金属材料が破断する過程は、（1）亀裂発生、（2）割れの伝播、（3）破断の順である。亀裂の発生はボイドの生成と、それが連結する過程である。高温引張試験において測定されるＲＡは、（3）の状態における測定値であるのに対し、高温圧縮試験において測定される割れ発生限界歪は（1）や（2）の段階における測定値であるので、実際の連続鋳造における横割れ発生のメカニズムに近く、より正確に鋳片の横割れ感受性の評価を行うことができる。
【００２６】
このようにして定まる割れ発生限界歪に基づき、連続鋳造機で鋳造される鋳片の横割れを防止する方法は、以下のようにして行うことができる。図４に、近年の一般的な連続鋳造機である垂直曲げ型スラブ連続鋳造機の側面概要図を示す。
【００２７】
図４に示すように、垂直曲げ型スラブ連続鋳造機１には、溶鋼１１を注入するための鋳型５が設置され、鋳型５の上方所定位置には、タンディッシュ２が設置されている。一方、鋳型５の下方には、サポートロール６、ガイドロール７及びピンチロール８からなる複数対の鋳片支持ロールが配置されており、鋳型５から引き抜かれる鋳片１２は、これらの鋳片支持ロールに支持されながら引き抜かれる。鋳片支持ロールの間隙には、水スプレーノズルやエアーミストスプレーノズルなどのスプレーノズル（図示せず）が配置（「二次冷却帯」という）され、スプレーノズルから噴霧される冷却水によって鋳片１２は引き抜かれながら冷却される。
【００２８】
鋳型５の出口から１ｍないし５ｍ程度離れた位置に配置される複数対のガイドロール７は、鋳片１２の支持・案内方向が鉛直方向から湾曲方向へと方向を変える曲げ部１６を構成している。つまり、鋳型５から鉛直方向に引き抜かれた平板上の鋳片１２は曲げ部１６で次第に円弧状に曲げられ、半径が一定の湾曲部へと矯正されるようになっている。同様に湾曲部が水平線に接触する位置の近傍に配置される複数対のガイドロール７は、鋳片１２の支持・案内方向が湾曲方向から水平方向へと方向を変える矯正部１７を構成している。つまり、円弧状の鋳片１２は矯正部１７で次第に平板上に曲げ戻され、水平部へと矯正されるようになっている。尚、図４では、曲げ部１６及び矯正部１７ともに複数対のガイドロール７で構成されているが、一対のガイドロールのみで構成してもよい。
【００２９】
タンディッシュ２に注入された溶鋼１１は、スライディングノズル３で流量を調整されながら、浸漬ノズル４を介して鋳型５に注入され、鋳型５に鋳造された溶鋼１１は鋳型５で冷却されて凝固シェル１３を形成し、内部に未凝固層１４を有する鋳片１２として、鋳片支持ロールに支持されつつ下方に連続的に引き抜かれる。鋳型５の溶鋼湯面上には、モールドパウダー（図示せず）を添加する。鋳片１２を引き抜きながら、二次冷却帯によって冷却する。冷却された鋳片１２は、凝固シェル１３の厚みを増大して、やがて凝固完了位置１５で凝固を完了する。このようにして鋳造した鋳片１２を、搬送ロール９で搬送しながら鋳片切断機１０により切断して鋳片１２ａを得る。鋳片１２ａは、次工程の熱間圧延工程に搬送される。
【００３０】
尚、湾曲型スラブ連続鋳造機は、鋳型自体が湾曲部と同一半径で湾曲しており、従って、曲げ部１６が設置されていないが、それ以外は、垂直曲げ型スラブ連続鋳造機１と同様の構造である。
【００３１】
垂直曲げ型スラブ連続鋳造機１で鋳造される鋳片１２の表面には、応力つまり歪が付与されるが、主に歪の作用する部位は曲げ部１６及び矯正部１７である。その他の部位では、例えば鋳片１２のバルジングなどによって歪が作用するが、曲げ部１６及び矯正部１７の歪に比べれば小さく、横割れの可能性は低い。湾曲型スラブ連続鋳造機の場合には、矯正部１７のみとなる。
【００３２】
そこで、本発明では、少なくとも、曲げ部１６及び矯正部１７を通過する時点の鋳片１２の表面温度を、鋳片１２と同一鋼種において予め温度別に測定した割れ発生限界歪を参照して、割れ発生限界歪が５％以上好ましくは１０％以上である温度範囲に制御しながら鋳造する。当然ながら、横割れを防止する観点からは、連続鋳造機の全ての領域で割れ発生限界歪が５％以上好ましくは１０％以上である温度範囲に制御することが好ましい。
【００３３】
本発明者等は、割れ発生限界歪が５％以上の範囲内に表面温度を制御すれば、横割れが発生しないことを確認している。但し、その他の外乱などの影響もあるので、可能ならば、割れ発生限界歪が１０％以上の範囲内に表面温度を制御することが好ましいことも確認している。
【００３４】
スチールＣを例とし、図３に示す割れ発生限界歪を参照して具体的な鋳造方法を説明する。スチールＣでは、８５０〜９００℃の範囲は割れ発生限界歪が５％未満であり、鋳片表面温度を８５０〜９００℃の範囲内として曲げ部１６及び矯正部１７を通過させると、横割れが発生する。従って、これを防止するために、曲げ部１６及び矯正部１７を通過する時点の鋳片１２の表面温度が８５０〜９００℃の範囲にならないように、二次冷却帯の冷却水や鋳造速度を調整する。鋳片１２の表面温度は実際に鋳造しなくても伝熱計算などから求めることができるので、二次冷却帯の冷却水量や鋳造速度を変更して伝熱計算を実施し、最適な鋳造条件を求め、それに基づいて鋳造すればよい。
【００３５】
曲げ部１６及び矯正部１７において、鋳片１２に作用する歪（εU ）は、幾何学的には下記の（２）式で表すことができるが、（２）式では、鋳片１２のオシレーションマークの深さや凝固時に形成される粒界偏析などを考慮しておらず、歪は小さく算出されるので注意が必要である。但し、（２）式において、Ｄは鋳片の厚み（ｍ）、ｘは鋳片表面からの距離（ｍ）、Ｒi+1及びＲi は、多点曲げ及び多点矯正時の曲げ部１６及び矯正部１７における隣り合うそれぞれの湾曲半径（ｍ）である。
【００３６】
【数２】
2007253214.tif 000005
【００３７】
以上説明したように、本発明によれば、鋳片１２の横割れ感受性を的確に評価することができ、また、鋳片１２の横割れ発生を防止することが可能となる。その結果、横割れの発生によって生ずる鋳片１２の表面手入れなどの工程を省略することができる。
【実施例１】
【００３８】
前述したスチールＡ〜Ｃの３種類の溶鋼を、図４に示す垂直曲げ型スラブ連続鋳造機で鋳造した。鋳造速度は２．０ｍ／分の一定としたが、二次冷却水量を変化させて、曲げ部及び矯正部の鋳片表面温度を変更した。鋳造後、鋳片の表面を浸透探傷法により調査し、横割れ発生状況を調査した。鋳片の表面温度及び横割れ発生状況を表２に示す。
【００３９】
【表２】
2007253214.tif 000006
【００４０】
試験Ｎo.５及び試験Ｎo.８で横割れが発生した。これは、試験Ｎo.５及び試験Ｎo.８ともに矯正部での鋳片表面温度が、割れ発生限界歪が５％未満となる温度範囲であり、これにより横割れが発生したものである。その他の試験では、曲げ部及び矯正部ともに割れ発生限界歪が５％以上の温度範囲であり、横割れの発生は認められなかった。
【図面の簡単な説明】
【００４１】
【図１】高温圧縮試験に使用した試験片の形状を示す図である。
【図２】高温圧縮試験後の試験片の表面を模式的に示す図である。
【図３】割れ発生限界歪の測定値を鋼種別に示す図である。
【図４】垂直曲げ型スラブ連続鋳造機の側面概要図である。
【符号の説明】
【００４２】
１  垂直曲げ型スラブ連続鋳造機
２  タンディッシュ
３  スライディングノズル
４  浸漬ノズル
５  鋳型
６  サポートロール
７  ガイドロール
８  ピンチロール
９  搬送ロール
１０  鋳片切断機
１１  溶鋼
１２  鋳片
１３  凝固シェル
１４  未凝固層
１５  凝固完了位置
１６  曲げ部
１７  矯正部
１８  試験片
【図１】
2007253214.tif 000007
【図２】
2007253214.tif 000008
【図３】
2007253214.tif 000009
【図４】
2007253214.tif 000010